(57)【要約】【課題】柔軟性を有し、分解速度を制御することが可能であり、さらにＸ線視認性を有する生体吸収性材料およびそれを用いた生体内留置物を提供する。【解決手段】１つ以上の水酸基とヨード基とαβ不飽和カルボン酸を有する芳香族化合物成分と、ポリカーボネート成分あるいはポリカーボネートを構成するモノマー成分とを含む共重合体、あるいは１つ以上の水酸基とヨード基とαβ不飽和カルボン酸を有する芳香族化合物成分と、脂肪族ポリエステル成分あるいは脂肪族ポリエステルを構成するモノマー成分とを含む共重合体からなることを特徴とする生体吸収性材料およびそれを用いた生体内留置物。【選択図】図３
2009233165.tif 000002
【特許請求の範囲】
【請求項１】
１つ以上の水酸基とヨード基とαβ不飽和カルボン酸を有する芳香族化合物成分と、ポリカーボネート成分あるいはポリカーボネートを構成するモノマー成分とを含む共重合体からなることを特徴とする生体吸収性材料。
【請求項２】
前記１つ以上の水酸基とヨード基とαβ不飽和カルボン酸を有する芳香族化合物成分が、少なくとも１つのヨード基を有する２−ヒドロキシ桂皮酸、３−ヒドロキシ桂皮酸、４−ヒドロキシ桂皮酸、４−ヒドロキシ２−メトキシ桂皮酸、４−ヒドロキシ３−メトキシ桂皮酸のいずれかであることを特徴とする請求項１に記載の生体吸収性材料。
【請求項３】
前記少なくとも１つのヨード基を有する４−ヒドロキシ桂皮酸が、４−ヒドロキシ−３，５−ジヨード桂皮酸であることを特徴とする請求項２に記載の生体吸収性材料。
【請求項４】
前記ポリカーボネート成分あるいはポリカーボネートを構成するモノマー成分が、トリメチレンカーボネートあるいはエチレンカーボネートからなることを特徴とする請求項１〜３に記載の生体吸収性材料。
【請求項５】
さらに２つ以上の水酸基とαβ不飽和カルボン酸を有する芳香族化合物成分を含むことを特徴とする請求項１〜４に記載の生体吸収性材料。
【請求項６】
前記２つ以上の水酸基とαβ不飽和カルボン酸を有する芳香族化合物成分が、３，４−ジヒドロキシ桂皮酸であることを特徴とする請求項５に記載の生体吸収性材料。
【請求項７】
前記共重合体が、ブロック共重合体、ランダム共重合体、グラフト共重合体からなる群から選ばれた少なくとも１種あるいはそれらの組み合わせであることを特徴とする請求項１〜６のいずれかに記載の生体吸収性材料。
【請求項８】
請求項１〜７のいずれかに記載の生体吸収性材料により形成されたことを特徴とする生体内留置物。
【請求項９】
１つ以上の水酸基とヨード基とαβ不飽和カルボン酸を有する芳香族化合物成分と、脂肪族ポリエステル成分あるいは脂肪族ポリエステルを構成するモノマー成分とを含む共重合体からなることを特徴とする生体吸収性材料。
【請求項１０】
前記１つ以上の水酸基とヨード基とαβ不飽和カルボン酸を有する芳香族化合物成分が、少なくとも１つのヨード基を有する２−ヒドロキシ桂皮酸、３−ヒドロキシ桂皮酸、４−ヒドロキシ桂皮酸、４−ヒドロキシ２−メトキシ桂皮酸、４−ヒドロキシ３−メトキシ桂皮酸のいずれかであることを特徴とする請求項９に記載の生体吸収性材料。
【請求項１１】
前記少なくとも１つのヨード基を有する４−ヒドロキシ桂皮酸が、４−ヒドロキシ−３，５−ジヨード桂皮酸であることを特徴とする請求項１０に記載の生体吸収性材料。
【請求項１２】
前記脂肪族ポリエステル成分あるいは脂肪族ポリエステルを構成するモノマー成分が、乳酸、グリコール酸、ε−カプロラクトンのいずれかからなることを特徴とする請求項９〜１１のいずれかに記載の生体吸収性材料。
【請求項１３】
前記脂肪族ポリエステル成分が、ポリエチレンサクシネート、ポリブチレンサクシネート、ポリブチレンサクシネート・アジペートのいずれかであることを特徴とする請求項９〜１１のいずれかに記載の生体吸収性材料。
【請求項１４】
さらに２つ以上の水酸基とαβ不飽和カルボン酸を有する芳香族化合物成分を含むことを特徴とする請求項９〜１３に記載の生体吸収性材料。
【請求項１５】
前記２つ以上の水酸基とαβ不飽和カルボン酸を有する芳香族化合物成分が、３，４−ジヒドロキシ桂皮酸であることを特徴とする請求項１４に記載の生体吸収性材料。
【請求項１６】
前記共重合体が、ブロック共重合体、ランダム共重合体、グラフト共重合体からなる群から選ばれた少なくとも１種あるいはそれらの組み合わせであることを特徴とする請求項９〜１５のいずれかに記載の生体吸収性材料。
【請求項１７】
請求項９〜１６のいずれかに記載の生体吸収性材料により形成されたことを特徴とする生体内留置物。
【発明の詳細な説明】
【技術分野】
【０００１】
本発明は、生体吸収性材料およびそれを用いた生体内留置物に関するものである。
【背景技術】
【０００２】
化学の進歩とともに発展してきたプラスチックは、金属の代替高機能材料としてあらゆる分野で利用され、欠くことのできない材料のひとつとなった。プラスチックは日用品を始め、工業用材料としての確固たる地位を築き、さらに原子力から宇宙・海洋開発に至るまで幅広く用途が拡大している。このようなプラスチックは他の素材に見られない素晴らしい特性と可能性を秘めた材料であり、軽量、成型加工の容易さ、複雑な形状の製品でも少ない工程数でつくることができ、耐食性に優れ、耐薬品性に強いなどの特徴を有している。その反面、金属に比べて耐熱性に乏しいといった問題もあったが、１９６０年台からそれまでの高分子化学の研究をもとにした耐熱性をもつ新しい高分子化学の研究をもとにした耐熱性をもつ新しい高分子の設計と開発が本格化し、高強度、高弾性率高分子が開発された。こうした高分子材料は、エンジニアリングプラスチックと呼ばれており、一般に、熱変形温度が１００℃以上、引張強度が６０ＭＰa以上、弾性率が２ＧＰa以上の性能をもつものをいう。
【０００３】
一方、現在、環境破壊・資源枯渇などが深刻な問題となっており、これらの解決法として分解性や非毒性つまり環境適合性プラスチックの開発が要求されている。グリーンポリマー、あるいはグリーンベースドポリマーと呼ばれる植物由来高分子は期待が集まり、特にその代表であるポリ乳酸は研究開発が進んでいるが、強度や耐熱性では十分な性能が得られていない。
【０００４】
１９７６年にポリエチレンテレフタレート（ＰＥＴ）の耐熱性を向上させるために、Ｐ−ヒドロキシ安息香酸（ＰＨＢ）で改質した液晶性ポリエステルを開発したのが液晶性エンジニアリングプラスチックの最初の報告である。その後、様々な液晶性エンジニアリングプラスチックが活発に開発、製品化されており、例としては液晶ポリアリレートＩ型やＩＩ型などが挙げられる。しかし、昨今の社会問題を解決するエンジニアリングプラスチックは報告されていない。
【０００５】
そこで、明石満らは、液晶性エンジニアリングプラスチックの開発において、反応性植物由来剛直物質として４−ヒドロキシ桂皮酸（４ＨＣＡ）に着目した。４ＨＣＡホモポリマー（ポリ４ＨＣＡ）に関する過去の研究例はほとんどなく、合成に関するものと粒子化に関するもののみであった。明石らは、天然由来ポリエステルに属するポリ４ＨＣＡがネマチック液晶性を示すことを初めて見出した。このホモポリマーは、光反応性、生体適合性を有しており、エンジニアリングプラスチックとして求められる耐熱性を示したが、脆く、溶解性や加工性に乏しいという問題点があった。これは、分子量が低いことと骨格の剛直性が高いことが原因と考えられた。
【０００６】
そこで、ポリ４ＨＣＡの骨格に柔軟性を付与する天然物を共重合する方法を考え、４ＨＣＡ誘導体である３，４−ジヒドロキシ桂皮酸（カフェ酸）（ＤＨＣＡ）に着目した。この共重合体はエステル交換剤である無水酢酸と触媒である酢酸ナトリウムの存在下で２００℃、６時間熱の重縮合により得られる。ＤＨＣＡを導入しても、２５℃では固体であったが、加熱によりバンド模様が明確に観察され、流動性も示したことから液晶が確認され、液晶化温度は、ＤＨＣＡ組成の増加に伴い、１５０℃まで減少し、一方、重量減少温度は３００℃を超え、結果として液晶温度領域が広がり、取り扱いやすい試料となった。さらに、強度や弾性率に重要な高分子量の共重合体を合成できた。圧縮試験の結果、強度と弾性率については、共重合体比の組成によって異なるが、ＤＨＣＡ組成５０〜１００ｍｏｌ％で汎用エンジニアリングプラスチックの代表であるポリカーボネートに匹敵するヤング率と破断強度を示した（非特許文献１）。しかし、この共重合体は、剛直な高分子である反面、硬くて脆く柔軟性に欠ける上に、分解速度が遅いという問題がある。また、この共重合体はＸ線視認性が無いため、生体内においてＸ線透視下で使用した場合、その所在を確認し難いという問題もある。
【０００７】
【非特許文献１】環境循環型エンジニアリングプラスチック，高分子学会誌「高分子」１１月号，明石満
【発明の開示】
【発明が解決しようとする課題】
【０００８】
本発明の目的は、柔軟性を有し、分解速度を制御することが可能であり、さらにＸ線視認性を有する生体吸収性材料およびそれを用いた生体内留置物を提供することにある。
【課題を解決するための手段】
【０００９】
このような目的は、下記（１）〜（１７）の本発明により達成される。
【００１０】
（１）１つ以上の水酸基とヨード基とαβ不飽和カルボン酸を有する芳香族化合物成分と、ポリカーボネート成分あるいはポリカーボネートを構成するモノマー成分とを含む共重合体からなることを特徴とする生体吸収性材料。
【００１１】
（２）前記１つ以上の水酸基とヨード基とαβ不飽和カルボン酸を有する芳香族化合物成分が、少なくとも１つのヨード基を有する２−ヒドロキシ桂皮酸、３−ヒドロキシ桂皮酸、４−ヒドロキシ桂皮酸、４−ヒドロキシ２−メトキシ桂皮酸、４−ヒドロキシ３−メトキシ桂皮酸のいずれかであることを特徴とする（１）に記載の生体吸収性材料。
【００１２】
（３）前記少なくとも１つのヨード基を有する４−ヒドロキシ桂皮酸が、４−ヒドロキシ−３，５−ジヨード桂皮酸であることを特徴とする（２）に記載の生体吸収性材料。
【００１３】
（４）前記ポリカーボネート成分あるいはポリカーボネートを構成するモノマー成分が、トリメチレンカーボネートあるいはエチレンカーボネートからなることを特徴とする（１）〜（３）に記載の生体吸収性材料。
【００１４】
（５）さらに２つ以上の水酸基とαβ不飽和カルボン酸を有する芳香族化合物成分を含むことを特徴とする（１）〜（４）に記載の生体吸収性材料。
【００１５】
（６）前記２つ以上の水酸基とαβ不飽和カルボン酸を有する芳香族化合物成分が、３，４−ジヒドロキシ桂皮酸であることを特徴とする（５）に記載の生体吸収性材料。
【００１６】
（７）前記共重合体が、ブロック共重合体、ランダム共重合体、グラフト共重合体からなる群から選ばれた少なくとも１種あるいはそれらの組み合わせであることを特徴とする（１）〜（６）のいずれかに記載の生体吸収性材料。
【００１７】
（８）（１）〜（７）のいずれかに記載の生体吸収性材料により形成されたことを特徴とする生体内留置物。
【００１８】
（９）１つ以上の水酸基とヨード基とαβ不飽和カルボン酸を有する芳香族化合物成分と、脂肪族ポリエステル成分あるいは脂肪族ポリエステルを構成するモノマー成分とを含む共重合体からなることを特徴とする生体吸収性材料。
【００１９】
（１０）前記１つ以上の水酸基とヨード基とαβ不飽和カルボン酸を有する芳香族化合物成分が、少なくとも１つのヨード基を有する２−ヒドロキシ桂皮酸、３−ヒドロキシ桂皮酸、４−ヒドロキシ桂皮酸、４−ヒドロキシ２−メトキシ桂皮酸、４−ヒドロキシ３−メトキシ桂皮酸のいずれかであることを特徴とする（９）に記載の生体吸収性材料。
【００２０】
（１１）前記少なくとも１つのヨード基を有する４−ヒドロキシ桂皮酸が、４−ヒドロキシ−３，５−ジヨード桂皮酸であることを特徴とする（１０）に記載の生体吸収性材料。
【００２１】
（１２）前記脂肪族ポリエステル成分あるいは脂肪族ポリエステルを構成するモノマー成分が、乳酸、グリコール酸、ε−カプロラクトンのいずれかからなることを特徴とする（９）〜（１１）のいずれかに記載の生体吸収性材料。
【００２２】
（１３）前記脂肪族ポリエステル成分が、ポリエチレンサクシネート、ポリブチレンサクシネート、ポリブチレンサクシネート・アジペートのいずれかであることを特徴とする（９）〜（１１）のいずれかに記載の生体吸収性材料。
【００２３】
（１４）さらに２つ以上の水酸基とαβ不飽和カルボン酸を有する芳香族化合物成分を含むことを特徴とする（９）〜（１３）に記載の生体吸収性材料。
【００２４】
（１５）前記２つ以上の水酸基とαβ不飽和カルボン酸を有する芳香族化合物成分が、３，４−ジヒドロキシ桂皮酸であることを特徴とする（１４）に記載の生体吸収性材料。
【００２５】
（１６）前記共重合体が、ブロック共重合体、ランダム共重合体、グラフト共重合体からなる群から選ばれた少なくとも１種あるいはそれらの組み合わせであることを特徴とする（９）〜（１５）のいずれかに記載の生体吸収性材料。
【００２６】
（１７）（９）〜（１６）のいずれかに記載の生体吸収性材料により形成されたことを特徴とする生体内留置物。
【発明の効果】
【００２７】
本発明は、１つ以上の水酸基とヨード基とαβ不飽和カルボン酸を有する芳香族化合物成分と、ポリカーボネート成分あるいはポリカーボネートを構成するモノマー成分とを含む共重合体、あるいは１つ以上の水酸基とヨード基とαβ不飽和カルボン酸を有する芳香族化合物成分と、脂肪族ポリエステル成分あるいは脂肪族ポリエステルを構成するモノマー成分とを含む共重合体からなることを特徴とする生体吸収性材料であるため、柔軟性を有し、分解速度を制御することが可能であり、さらにヨード基を持つことによりＸ線視認性を有する。したがって、ステント等の生体内留置物を形成するのに適している。
【発明を実施するための最良の形態】
【００２８】
以下、本発明の生体吸収性材料およびそれを用いた生体内留置物について詳細に説明する。
【００２９】
＜第１実施形態＞
本発明の生体吸収性材料の第１実施形態は、１つ以上の水酸基とヨード基とαβ不飽和カルボン酸を有する芳香族化合物成分と、ポリカーボネート成分あるいはポリカーボネートを構成するモノマー成分とを含む共重合体である。したがって、柔軟性を有し、分解速度を制御することが可能であり、さらにヨード基を持つことによりＸ線視認性を有する。
【００３０】
１つ以上の水酸基とヨード基とαβ不飽和カルボン酸を有する芳香族化合物成分としては、例えば少なくとも１つのヨード基を有する２−ヒドロキシ桂皮酸、３−ヒドロキシ桂皮酸、４−ヒドロキシ桂皮酸、４−ヒドロキシ２−メトキシ桂皮酸、４−ヒドロキシ３−メトキシ桂皮酸が挙げられ、好ましくは下記一般式１で示される４−ヒドロキシ−３，５−ジヨード桂皮酸である。理由は、生体内において安全性が高く、所望の機械的強度が得られるためである。
【００３１】
【化１】
2009233165.tif 000003
【００３２】
４−ヒドロキシ−３，５−ジヨード桂皮酸の合成方法は、特に限定されないが、例えば４−ヒドロキシベンズアルデヒドと塩化ヨウ素を反応させて、下記一般式２で示される４−ヒドロキシ−３，５−ジヨードベンズアルデヒドを合成し、続いてピリジン／アニリン混合溶媒中で前記４−ヒドロキシ−３，５−ジヨードベンズアルデヒドとマロン酸を反応させ、得られた粗結晶をエタノール／水混合溶媒から再結晶化させる方法が挙げられる。
【００３３】
【化２】
2009233165.tif 000004
【００３４】
ポリカーボネート成分あるいはポリカーボネートを構成するモノマー成分としては、例えばトリメチレンカーボネートやエチレンカーボネートが挙げられ、好ましくはトリメチレンカーボネートである。理由は、生体内において安全性が高く、所望の引張ひずみ（破断時ひずみ）が得られるためである。
【００３５】
第１実施形態の生体吸収性材料は、さらに２つ以上の水酸基とαβ不飽和カルボン酸を有する芳香族化合物成分を含むことが好ましい。理由は、機械的強度をより向上させることができるためである。
【００３６】
２つ以上の水酸基とαβ不飽和カルボン酸を有する芳香族化合物成分としては、生体内において安全性が高いという理由から、３，４−ジヒドロキシ桂皮酸が好ましい。
【００３７】
共重合体としては、例えばブロック共重合体、ランダム共重合体、グラフト共重合体からなる群から選ばれた少なくとも１種あるいはそれらの組み合わせが挙げられ、好ましくはブロック共重合体である。理由は、高い立体規則性により、所望の機械的強度が得られるためである。
【００３８】
第１実施形態の好ましい形態は、一般式３
【００３９】
【化３】
2009233165.tif 000005
【００４０】
（式３中、ａが１０〜１０,０００、ｂが１０〜１０,０００、ｃが１０〜１０,０００である。）で示されるものである。すなわち、１つ以上の水酸基とヨード基とαβ不飽和カルボン酸を有する芳香族化合物成分が４−ヒドロキシ−３，５−ジヨード桂皮酸、２つ以上の水酸基とαβ不飽和カルボン酸を有する芳香族化合物成分が３，４−ジヒドロキシ桂皮酸（カフェ酸）、ポリカーボネートを構成するモノマー成分がトリメチレンカーボネートである。理由は、生体内において安全性が高く、所望の引張ひずみ（破断時ひずみ）が得られるためである。
【００４１】
第１実施形態の生体吸収性材料は、用途に応じても異なるが、通常、数平均分子量（Ｍｎ）が８,０００〜１,０００,０００であり、分子量分布すなわち数平均分子量に対する重量平均分子量の比（Ｍｗ／Ｍｎ）が１．０１〜５．００であることが好ましい。
【００４２】
また、第１実施形態の生体吸収性材料は、ＪＩＳ−Ｋ７１１３に基づく引張試験における、破断強度が１０〜８００ＭＰａ、ヤング率が５００〜３０,０００ＭＰａ、破断時ひずみが１０〜６００％であることが好ましい。
【００４３】
また、第１実施形態の生体吸収性材料は、３７℃のｐＨ＝７．２のリン酸緩衝液に浸漬した際、２週間後における数平均分子量の減少率は１〜３０％、４週間後における数平均分子量の減少率は１〜５０％であることが好ましい。
【００４４】
第１実施形態の生体吸収性材料の製造方法は、特に限定されないが、例えば触媒である酢酸ナトリウムおよびエステル交換剤である無水酢酸の存在下、１つ以上の水酸基とヨード基とαβ不飽和カルボン酸を有する芳香族化合物成分と、２つ以上の水酸基とαβ不飽和カルボン酸を有する芳香族化合物成分と、ポリカーボネート成分あるいはポリカーボネートを構成するモノマー成分とを縮重合する方法が挙げられる。
【００４５】
第１実施形態の生体吸収性材料は、前記の通り柔軟性を有しかつ分解速度を制御することが可能であるため、例えばステント等の生体内留置物を形成するのに適している。
【００４６】
＜第２実施形態＞
本発明の生体吸収性材料の第２実施形態は、１つ以上の水酸基とヨード基とαβ不飽和カルボン酸を有する芳香族化合物成分と、脂肪族ポリエステル成分あるいは脂肪族ポリエステルを構成するモノマー成分とを含む共重合体である。したがって、柔軟性を有し、分解速度を制御することが可能であり、さらにヨード基を持つことによりＸ線視認性を有する。
【００４７】
１つ以上の水酸基とヨード基とαβ不飽和カルボン酸を有する芳香族化合物成分としては、例えば少なくとも１つのヨード基を有する２−ヒドロキシ桂皮酸、３−ヒドロキシ桂皮酸、４−ヒドロキシ桂皮酸、４−ヒドロキシ２−メトキシ桂皮酸、４−ヒドロキシ３−メトキシ桂皮酸が挙げられ、好ましくは前記一般式１で示される４−ヒドロキシ−３，５−ジヨード桂皮酸である。理由は、生体内において安全性が高く、所望の機械的強度が得られるためである。なお、４−ヒドロキシ−３，５−ジヨード桂皮酸の合成方法は、特に限定されないが、例えば前記第１実施形態にて記載した方法が挙げられる。
【００４８】
脂肪族ポリエステル成分あるいは脂肪族ポリエステルを構成するモノマー成分としては、生体内において安全性が高く、後述のＨＬＢが７．０以下である添加剤との相溶性に優れているという理由から、例えば乳酸、グリコール酸、ε−カプロラクトンが挙げられる。
【００４９】
また、脂肪族ポリエステル成分としては、生体内において安全性が高く、所望の引張ひずみ（破断時ひずみ）が得られるという理由から、ポリエチレンサクシネート、ポリブチレンサクシネート、ポリブチレンサクシネート・アジペートが挙げられる。
【００５０】
第２実施形態の生体吸収性材料は、さらに２つ以上の水酸基とαβ不飽和カルボン酸を有する芳香族化合物成分を含むことが好ましい。理由は、機械的強度をより向上させることができるためである。
【００５１】
２つ以上の水酸基とαβ不飽和カルボン酸を有する芳香族化合物成分としては、生体内において安全性が高いという理由から、３，４−ジヒドロキシ桂皮酸が好ましい。
【００５２】
共重合体としては、例えばブロック共重合体、ランダム共重合体、グラフト共重合体からなる群から選ばれた少なくとも１種あるいはそれらの組み合わせが挙げられ、好ましくはブロック共重合体である。理由は、高い立体規則性により、所望の機械的強度が得られるためである。
【００５３】
第２実施形態の好ましい形態は、一般式４
【００５４】
【化４】
2009233165.tif 000006
【００５５】
（式４中、ａが１０〜１０,０００、ｂが１０〜１０,０００、ｃが１０〜１０,０００である。）で示されるものである。すなわち、１つ以上の水酸基とヨード基とαβ不飽和カルボン酸を有する芳香族化合物成分が４−ヒドロキシ−３，５−ジヨード桂皮酸、２つ以上の水酸基とαβ不飽和カルボン酸を有する芳香族化合物成分が３，４−ジヒドロキシ桂皮酸（カフェ酸）、脂肪族ポリエステルを構成するモノマー成分がグリコール酸である。理由は、生体内において安全性が高く、後述のＨＬＢが７．０以下である添加剤との相溶性により優れているためである。
【００５６】
第２実施形態の生体吸収性材料は、さらにＨＬＢが７．０以下である添加剤が含有されていることが好ましい。理由は、ヤング率が減少しかつ引張ひずみ（破断時ひずみ）がより向上する（すなわちより柔軟になる）ためである。
【００５７】
添加剤としては、例えば中鎖脂肪酸トリグリセリド、ソルビタン脂肪酸エステル、レシチン、ダイズ油、オリブ油、ゴマ油、トコフェロール、ブチルヒドロキシトルエン、ブチルヒドロキシアニソールからなる群から選ばれた少なくとも１種あるいはそれらの組み合わせが挙げられ、好ましくは中鎖脂肪酸トリグリセリドである。理由は、前記の脂肪族ポリエステル成分あるいは脂肪族ポリエステルを構成するモノマー成分が乳酸、グリコール酸あるいはε−カプロラクトンである生体吸収性材料との相溶性に優れているためである。
【００５８】
生体吸収性材料と添加剤との組成比（質量比）は、９９：１〜５０：５０が好ましい。
【００５９】
第２実施形態の生体吸収性材料は、用途に応じても異なるが、通常、数平均分子量（Ｍｎ）が８,０００〜１,０００,０００であり、分子量分布すなわち数平均分子量に対する重量平均分子量の比（Ｍｗ／Ｍｎ）が１．０１〜５．００であることが好ましい。
【００６０】
また、第２実施形態の生体吸収性材料は、ＪＩＳ−Ｋ７１１３に基づく引張試験における、破断強度が１０〜８００ＭＰａ、ヤング率が５００〜３０,０００ＭＰａ、破断時ひずみが１０〜６００％であることが好ましい。
【００６１】
また、第２実施形態の生体吸収性材料は、３７℃のｐＨ＝７．２のリン酸緩衝液に浸漬した際、２週間後における数平均分子量の減少率は１〜３０％、４週間後における数平均分子量の減少率は１〜５０％であることが好ましい。
【００６２】
第２実施形態の生体吸収性材料の製造方法は、特に限定されないが、例えば触媒である酢酸ナトリウムおよびエステル交換剤である無水酢酸の存在下、１つ以上の水酸基とヨード基とαβ不飽和カルボン酸を有する芳香族化合物成分と、２つ以上の水酸基とαβ不飽和カルボン酸を有する芳香族化合物成分と、脂肪族ポリエステル成分あるいは脂肪族ポリエステルを構成するモノマー成分とを縮重合する方法が挙げられる。
【００６３】
第２実施形態の生体吸収性材料は、前記の通り柔軟性を有しかつ分解速度を制御することが可能であるため、例えばステント等の生体内留置物を形成するのに適している。
【実施例】
【００６４】
以下、本発明を実施例によりさらに具体的に説明する。
【００６５】
（実施例１）
４−ヒドロキシベンズアルデヒド（Ａｌｄｒｉｃｈ製  ＡＣＳ試薬）０．０７モル、２０％塩酸（関東化学製  試薬特級）９８ｍＬを水８４０ｍＬで溶かした溶液に攪拌しながら、塩化ヨウ素（Ａｌｄｒｉｃｈ製  ＡＣＳ試薬）０．１４モルを２０％塩酸３５ｍＬに溶かした溶液を５分かけて滴下し、２時間攪拌した。析出した結晶をろ取し、蒸留水で洗浄した後、蒸留水から再結晶させ、一晩真空乾燥させて４−ヒドロキシ−３，５−ジヨードベンズアルデヒド（Ｉ−４ＨＢＡ）を合成した。
【００６６】
得られた合成物の１Ｈ  ＮＭＲスペクトル（図１）には、Ｉ−４ＨＢＡのベンゼン環の２，６位のプロトンに由来するピークａ１（８．２ｐｐｍ付近）、アルデヒド基に由来するプロトンｂ１（９．７ｐｐｍ付近）が観察され、重量から算出した収率は８８％であった。
【００６７】
また、得られた合成物と４−ヒドロキシベンズアルデヒドの示差走査熱量測定（ＤＳＣ測定）を行ったところ、４−ヒドロキシベンズアルデヒドの融点が１１７．４℃であったのに対して、Ｉ−４ＨＢＡの融点は２０３．７℃であった（図２）。
【００６８】
上記で得られたＩ−４ＨＢＡ０．０３モルとマロン酸（Ａｌｄｒｉｃｈ製  ＡＣＳ試薬）０．１２モルをピリジン（Ａｌｄｒｉｃｈ製  ＡＣＳ試薬）１５ｍＬに溶解し、そこへアニリン（関東化学製  試薬特級）０．３５ｍＬを添加して、６５℃で１時間攪拌した。室温まで冷却した後、１Ｎの塩酸水溶液（関東化学製  試薬特級）を反応生成物中に２００ｍＬ加え、ガラス棒でくだきながら塩酸水溶液中に析出物を分散させた。ろ取して得られた粗結晶を１Ｍの水酸化ナトリウム水溶液（ナカライテスク製）１５０ｍＬに溶解し、ジクロロメタン（関東化学製  試薬特級）１５０ｍＬで３回洗浄した。得られた水相に濃塩酸を加えてｐＨ＝１にした後１Ｎの塩酸水溶液で２回洗浄してエタノール（関東化学製  試薬特級）／蒸留水（１Ｌ／０．１Ｌ）から再結晶化させ、３昼夜室温真空乾燥させて４−ヒドロキシ−３，５−ジヨード桂皮酸（Ｉ−４ＨＣＡ）を合成した。
【００６９】
得られた合成物の１Ｈ  ＮＭＲスペクトル（図３）には、Ｉ−４ＨＣＡのベンゼン環の２，６位のプロトンに由来するピークａ２ （８．０〜８．２ｐｐｍ）、不飽和結合のβ位に由来するプロトンｃ２（７．４ｐｐｍ付近）、不飽和結合のα位に由来するピークｄ２（６．４ｐｐｍ付近）が観察され、重量から算出した収率は９３％であった。
【００７０】
また、得られた合成物と４−ヒドロキシ桂皮酸（４ＨＣＡ）の示差走査熱量測定（ＤＳＣ測定）を行ったところ、４ＨＣＡの融点が２２１．９℃であったのに対して、Ｉ−４ＨＣＡの融点が２７２．５℃であった（図４）。
【００７１】
また、得られた合成物を３．５ｍＬのサンプル瓶に４０ｍｇ入れてＸ線透視装置（ＯＥＣ９８００ｐｌｕｓ；５７ｋＶｐ，２．３７ｍＡ）により、Ｘ線視認性を確認したところ、目視でＸ線視認性が確認できた。
【００７２】
上記で得られた４−ヒドロキシ−３，５−ジヨード桂皮酸（Ｉ−４ＨＣＡ）０．１６７ｇとトリメチレンカーボネートモノマー（ＴＭＣ）８．１６ｇを混合し、オクチルスズ１０μＬを加えて３回窒素置換し、窒素気流下で１５０℃のオイルバスに６時間撹拌させた。得られた析出物をクロロホルムに溶解し、メタノール中で再沈殿させた。吸引ろ過後、室温で二昼夜真空乾燥させ、ヨウ素化Ｏｌｉｇｏ−ＴＭＣを得た。
そして、３，４−ジヒドロキシ桂皮酸（カフェ酸）（ＤＨＣＡ）２．２５ｇと上記ヨウ素化Ｏｌｉｇｏ−ＴＭＣ５．６３ｇと上記で得られた４−ヒドロキシ−３，５−ジヨード桂皮酸（Ｉ−４ＨＣＡ）５．２５ｇと触媒である酢酸ナトリウム０．０５ｇとエステル交換剤である無水酢酸５０ｍＬを三口フラスコに入れて１０分間窒素バブリングさせ、窒素気流下で１８０℃のオイルバスに４時間撹拌させ縮重合した。得られた析出物をジメチルホルムアミドに溶解し、メタノール中で再沈殿させた。吸引ろ過後、室温で二昼夜真空乾燥させ、ポリ（ＤＨＣＡ−（Ｉ−４ＨＣＡ）−ＴＭＣ）共重合体を得た。
【００７３】
このポリ（ＤＨＣＡ−（Ｉ−４ＨＣＡ）−ＴＭＣ）共重合体を３．５ｍＬのサンプル瓶に４０ｍｇ入れてＸ線透視装置（ＯＥＣ９８００ｐｌｕｓ；５７ｋＶｐ，２．３７ｍＡ）により、Ｘ線視認性を確認したところ、目視でＸ線視認性が確認できた。
【００７４】
また、このポリ（ＤＨＣＡ−（Ｉ−４ＨＣＡ）−ＴＭＣ）共重合体をＪＩＳ−Ｋ７１１３に基づいて引張試験を実施したところ、破断強度が７５．７ＭＰａ、ヤング率が１１,２００ＭＰａ、破断時ひずみが７３％であった。
【００７５】
また、このポリ（ＤＨＣＡ−（Ｉ−４ＨＣＡ）−ＴＭＣ）共重合体を１ｗｔ％の濃度でクロロホルムに溶解し、厚み約２００μｍのキャストフィルムを作製し、１昼夜室温真空乾燥後、φ１０ｍｍの円形に打ち抜いた。その後、３０ｍＬのサンプル瓶にｐＨ＝７．２のリン酸緩衝液を２０ｍＬ加え、３７℃で２週間および４週間上記キャストフィルムを浸漬させて加水分解試験を実施した。２週間後の数平均分子量の減少率は２％、４週間後の数平均分子量の減少率は１０％であった。
【００７６】
（実施例２）
実施例１にて得られた４−ヒドロキシ−３，５−ジヨード桂皮酸（Ｉ−４ＨＣＡ）１２．５ｇと３，４−ジヒドロキシ桂皮酸（カフェ酸）（ＤＨＣＡ）５．４ｇとグリコール酸（ＧＡ）２．３ｇと触媒である酢酸ナトリウム０．０５ｇとエステル交換剤である無水酢酸５０ｍＬを三口フラスコに入れて１０分間窒素バブリングさせ、窒素気流下で２００℃のオイルバスに６時間撹拌させ縮重合した。得られた析出物をペンタフルオロフェノールに溶解し、メタノール中で再沈殿させた。吸引ろ過後、室温で二昼夜真空乾燥させ、ポリ（ＤＨＣＡ−（Ｉ−４ＨＣＡ）−ＧＡ）共重合体を得た。
【００７７】
このポリ（ＤＨＣＡ−（Ｉ−４ＨＣＡ）−ＧＡ）共重合体を３．５ｍＬのサンプル瓶に４０ｍｇ入れてＸ線透視装置（ＯＥＣ９８００ｐｌｕｓ；５７ｋＶｐ，２．３７ｍＡ）により、Ｘ線視認性を確認したところ、目視でＸ線視認性が確認できた。
【００７８】
また、このポリ（ＤＨＣＡ−（Ｉ−４ＨＣＡ）−ＧＡ）共重合体に対して２０ｗｔ％の中鎖脂肪酸トリグリセリドを１ｗｔ％の濃度になるようにクロロホルムに溶解させて、厚さ約２００μｍのキャストフィルムを作製し、ＪＩＳ−Ｋ７１１３に基づいて引張試験を実施したところ、破断強度が５７．９ＭＰａ、ヤング率が４,２００ＭＰａ、破断時ひずみが５６．８％であった。
【００７９】
また、このポリ（ＤＨＣＡ−（Ｉ−４ＨＣＡ）−ＧＡ）共重合体に対して２０ｗｔ％の中鎖脂肪酸トリグリセリドを１ｗｔ％の濃度になるようにクロロホルムに溶解し、厚み約２００μｍのキャストフィルムを作製し、１昼夜室温真空乾燥後、φ１０ｍｍの円形に打ち抜いた。その後、３０ｍＬのサンプル瓶にｐＨ＝７．２のリン酸緩衝液を２０ｍＬ加え、３７℃で２週間および４週間上記キャストフィルムを浸漬させて加水分解試験を実施した。２週間後の数平均分子量の減少率は１１％、４週間後の数平均分子量の減少率は１４％であった。
【００８０】
（比較例１）
３，４−ジヒドロキシ桂皮酸（カフェ酸）（ＤＨＣＡ）５．４ｇと４−ヒドロキシ桂皮酸（４ＨＣＡ）４．９ｇと触媒である酢酸ナトリウム０．０５ｇとエステル交換剤である無水酢酸５０ｍＬを三口フラスコに入れて１０分間窒素バブリングさせ、窒素気流下で２００℃のオイルバスに６時間撹拌させ縮重合した。得られた析出物をジメチルホルムアミドに溶解し、メタノール中で再沈殿させた。吸引ろ過後、室温で二昼夜真空乾燥させ、ポリ（ＤＨＣＡ−４ＨＣＡ）共重合体を得た。
【００８１】
このポリ（ＤＨＣＡ−４ＨＣＡ）共重合体を３．５ｍＬのサンプル瓶に４０ｍｇ入れてＸ線透視装置（ＯＥＣ９８００ｐｌｕｓ；５７ｋＶｐ，２．３７ｍＡ）により、Ｘ線視認性を確認したところ、目視でＸ線視認性が確認できなかった。
【００８２】
また、このポリ（ＤＨＣＡ−４ＨＣＡ）共重合体の引張試験を試みたが、硬くて脆すぎたため試験片を作製することができなかった。
【００８３】
また、３０ｍＬのサンプル瓶にこのポリ（ＤＨＣＡ−４ＨＣＡ）共重合体パウダー１ｇとｐＨ＝７．２のリン酸緩衝液を２０ｍＬ加え、３７℃で２週間および４週間留置して加水分解試験を実施した。２週間後の数平均分子量の減少率は０％、４週間後の数平均分子量の減少率は０％であった。
【図面の簡単な説明】
【００８４】
【図１】Ｉ−４ＨＢＡの１Ｈ  ＮＭＲスペクトルを示すチャートである。
【図２】Ｉ−４ＨＢＡと４−ヒドロキシベンズアルデヒドのＤＳＣ測定結果を示すチャートである。
【図３】Ｉ−４ＨＣＡの１Ｈ  ＮＭＲスペクトルを示すチャートである。
【図４】Ｉ−４ＨＣＡと４ＨＣＡのＤＳＣ測定結果を示すチャートである。
【図１】
2009233165.tif 000007
【図２】
2009233165.tif 000008
【図３】
2009233165.tif 000009
【図４】
2009233165.tif 000010